(57)【要約】【課題】特定の形態の触媒を用い、得られる複数のカーボンナノチューブの密度を容易に制御することができ、量産可能なカーボンナノチューブの製造方法を提供する。【解決手段】基板上に触媒としてコロイド状金属触媒を配置し、原料ガスを供給するとともに、反応雰囲気中に水分を存在させて化学気相成長（ＣＶＤ）法によりカーボンナノチューブを成長形成させることを特徴とするカーボンナノチューブの製造方法。【選択図】なし【特許請求の範囲】
【請求項１】
基板上に触媒としてコロイド状金属触媒を配置し、原料ガスを供給するとともに、反応雰囲気中に水分を存在させて化学気相成長（ＣＶＤ）法によりカーボンナノチューブを成長形成させることを特徴とするカーボンナノチューブの製造方法。
【請求項２】
複数のカーボンナノチューブよりなる配向カーボンナノチューブ・バルク集合体を成長形成させることを特徴とする請求項１に記載のカーボンナノチューブの製造方法。
【請求項３】
１０ｐｐｍ以上１００００ｐｐｍ以下の水分を存在させることを特徴とする請求項１又は２に記載のカーボンナノチューブの製造方法。
【請求項４】
基板上に触媒としてコロイド状金属触媒を配置し、原料ガスを供給して反応雰囲気中で化学気相成長（ＣＶＤ）法により複数のカーボンナノチューブよりなる配向カーボンナノチューブ・バルク集合体を成長形成させることを特徴とするカーボンナノチューブの製造方法。
【請求項５】
カーボンナノチューブが単層カーボンナノチューブであることを特徴とする請求項１ないし４のいずれか一項に記載のカーボンナノチューブの製造方法。
【請求項６】
カーボンナノチューブが二層カーボンナノチューブであることを特徴とする請求項１ないし４のいずれか一項に記載のカーボンナノチューブの製造方法。
【請求項７】
カーボンナノチューブが単層カーボンナノチューブと二層及び三層以上のカーボンナノチューブが混在したものであることを特徴とする請求項１ないし４のいずれか一項に記載のカーボンナノチューブの製造方法。
【請求項８】
コロイド状金属触媒が、Ｆｅを主成分とするコロイド触媒であることを特徴とする請求項１ないし７のいずれか一項に記載のカーボンナノチューブの製造方法。
【請求項９】
コロイド状金属触媒が、Ｆｅ−Ｍｏを主成分とするコロイド触媒であることを特徴とする請求項１ないし７のいずれか一項に記載のカーボンナノチューブの製造方法。
【請求項１０】
Ｍｏの含有率を変化させることにより複数のカーボンナノチューブの密度を制御することを特徴とする請求項９に記載のカーボンナノチューブの製造方法。
【請求項１１】
コロイド状金属触媒の塗布量を変化させることにより複数のカーボンナノチューブの密度を制御することを特徴とする請求項１ないし１０のいずれか一項に記載のカーボンナノチューブの製造方法。
【請求項１２】
基板に対して垂直配向しているカーボンナノチューブを成長形成させることを特徴とする請求項１ないし１１のいずれか一項に記載のカーボンナノチューブの製造方法。
【請求項１３】
基板に対して傾斜配向しているカーボンナノチューブを成長形成させることを特徴とする請求項１ないし１１のいずれか一項に記載のカーボンナノチューブの製造方法。
【発明の詳細な説明】
【技術分野】
【０００１】
本発明は、カーボンナノチューブの製造方法に関する。より詳しくは、本発明は、化学気相成長（ＣＶＤ）法を用いて複数のカーボンナノチューブあるいは配向カーボンナノチューブ・バルク集合体の密度を制御することができ、しかも高品質で量産可能なカーボンナノチューブの製造方法に関する。
【背景技術】
【０００２】
新しい電子デバイス材料や光学素子材料、導電性材料、生体関連材料等として機能性材料の展開が期待されているカーボンナノチューブ（ＣＮＴ）については、その収率、品質、用途、量産性、製造方法等の検討が精力的に進められている。
【０００３】
カーボンナノチューブを上記のような機能性材料として実用化させていくためには、カーボンナノチューブの量産性を著しく向上させることが重要である。また、多数本のカーボンナノチューブが集合したバルク集合体とし、このバルク集合体のサイズをラージスケール化させるとともに、純度、比表面積、配向性、導電性などの各種特性の向上を図ることも重要である。
【０００４】
このような課題を解決すべく、本発明者らは、鋭意研究を重ねた結果、金属触媒の存在下にカーボンナノチューブを化学気相成長（ＣＶＤ）させる方法において、反応雰囲気中に水蒸気を微量添加することにより、従来の方法に比べ、純度、比表面積が高く、著しくラージスケール化した配向カーボンナノチューブ・バルク集合体が得られることを見出し、非特許文献１、特許文献１等において報告した。
【非特許文献１】Kenji Hata et al, Water-Assisted Highly Efficient Synthesis     of Impurity-Free Single-Walled Carbon Nanotubes, SCIENCE, 2004.11.19, vol.306, p.1362-1364
【特許文献１】ＷＯ２００６／０１１６５５
【発明の開示】
【発明が解決しようとする課題】
【０００５】
上記非特許文献１、特許文献１において報告した配向カーボンナノチューブ・バルク集合体は、たとえば、純度が精製処理なしで９９．９８ｍａｓｓ％であり、比表面積が約１０００ｍ2／ｇであり、高さ（長さ）も約２．５ｍｍ程度で、多数の単層カーボンナノチ
ューブが集合して成長しているものであり、量産性にすぐれたものであった。これらの文献に記載された配向カーボンナノチューブ・バルク集合体は、触媒化学気相成長（ＣＶＤ）法を用いて反応雰囲気下に配向成長させるもので、その際微量の水分等の酸化剤を供給して製造を行っている。いわゆるＨｉＰｃｏなどの流動気相法では、製造後、触媒を薬品処理などで除去する必要があるが、この触媒化学気相成長法ではそのような処理を必要としない。また、触媒化学気相成長法で製造した配向カーボンナノチューブ・バルク集合体は効率よく基板から剥離することができる利点をも有する。
【０００６】
ところで触媒化学気相成長法を用いた上記製造方法では、たとえばウェハよりなる基板上にスパッタ蒸着膜を用い、厚さ１ｎｍ程度のＦｅ金属を蒸着することにより触媒の配置を行っていた。
【０００７】
しかしながら、非特許文献１、特許文献１で示された例では、触媒として厚さ１ｎｍ程度のＦｅ蒸着膜を用いていたが、成長させた複数のカーボンナノチューブの密度を制御することは困難であり、用途によっては、より小さい密度などのように適切な密度のカーボ
ンナノチューブ・バルク集合体の使用が望ましい場合がある。ところが、従来技術では、このような要請に応えることが難しく、さらに改善すべき余地があった。
【０００８】
また、スケーラビリティ等の面では、さらなる大面積化の問題や、スパッタ装置を利用して触媒を配置するために製造コストがかかる等の問題があり、これらの点でもさらに改善すべき余地があった。
【０００９】
そこで、本発明は、以上の通りの事情に鑑みてなされたものであって、特定の形態の触媒を用い、得られる複数のカーボンナノチューブの密度を容易に制御することができ、量産可能なカーボンナノチューブの製造方法を提供することを課題としている。
【００１０】
また、本発明は、大面積化が可能でスケーラビリティに優れ、低コスト化を図ることができるカーボンナノチューブの製造方法を提供することを別の課題としている。
【００１１】
さらに、本発明は、配向性の優れたバルク集合体の形態のカーボンナノチューブの製造方法を提供することをも課題としている。
【課題を解決するための手段】
【００１２】
本発明によれば、上記の課題を解決するために、以下のことを特徴としている。
【００１３】
〔１〕基板上に触媒としてコロイド状金属触媒を配置し、原料ガスを供給するとともに、反応雰囲気中に水分を存在させて化学気相成長（ＣＶＤ）法によりカーボンナノチューブを成長形成させることを特徴とするカーボンナノチューブの製造方法。
【００１４】
〔２〕複数のカーボンナノチューブよりなる配向カーボンナノチューブ・バルク集合体を成長形成させることを特徴とする上記〔１〕に記載のカーボンナノチューブの製造方法。
【００１５】
〔３〕１０ｐｐｍ以上１００００ｐｐｍ以下の水分を存在させることを特徴とする上記〔１〕又は〔２〕に記載のカーボンナノチューブの製造方法。
【００１６】
〔４〕基板上に触媒としてコロイド状金属触媒を配置し、原料ガスを供給して反応雰囲気中で化学気相成長（ＣＶＤ）法により複数のカーボンナノチューブよりなる配向カーボンナノチューブ・バルク集合体を成長形成させることを特徴とするカーボンナノチューブの製造方法。
【００１７】
〔５〕カーボンナノチューブが単層カーボンナノチューブであることを特徴とする上記〔１〕ないし〔４〕のいずれかに記載のカーボンナノチューブの製造方法。
【００１８】
〔６〕カーボンナノチューブが二層カーボンナノチューブであることを特徴とする上記〔１〕ないし〔４〕のいずれかに記載のカーボンナノチューブの製造方法。
【００１９】
〔７〕カーボンナノチューブが単層カーボンナノチューブと二層及び三層以上のカーボンナノチューブが混在したものであることを特徴とする上記〔１〕ないし〔４〕のいずれかに記載のカーボンナノチューブの製造方法。
【００２０】
〔８〕コロイド状金属触媒が、Ｆｅを主成分とするコロイド触媒であることを特徴とする上記〔１〕ないし〔７〕のいずれかに記載のカーボンナノチューブの製造方法。
【００２１】
〔９〕コロイド状金属触媒が、Ｆｅ−Ｍｏを主成分とするコロイド触媒であることを特
徴とする上記〔１〕ないし〔７〕のいずれかに記載のカーボンナノチューブの製造方法。
【００２２】
〔１０〕Ｍｏの含有率を変化させることにより複数のカーボンナノチューブの密度を制御することを特徴とする上記〔９〕に記載のカーボンナノチューブの製造方法。
【００２３】
〔１１〕コロイド状金属触媒の塗布量を変化させることにより複数のカーボンナノチューブの密度を制御することを特徴とする上記〔１〕ないし〔１０〕のいずれかに記載のカーボンナノチューブの製造方法。
【００２４】
〔１２〕基板に対して垂直配向しているカーボンナノチューブを成長形成させることを特徴とする上記〔１〕ないし〔１１〕のいずれかに記載のカーボンナノチューブの製造方法。
【００２５】
〔１３〕基板に対して傾斜配向しているカーボンナノチューブを成長形成させることを特徴とする上記〔１〕ないし〔１１〕のいずれかに記載のカーボンナノチューブの製造方法。
【発明の効果】
【００２６】
本発明によれば、触媒としてコロイド状金属触媒を用い、ＣＶＤ法により複数のカーボンナノチューブないし配向カーボンナノチューブ・バルク集合体を成長させるようにしたので、得られる複数のカーボンナノチューブないし配向カーボンナノチューブ・バルク集合体の密度を制御することが可能となる。
【００２７】
また、本発明によれば、反応雰囲気に水分を存在させることにより、上記効果に加え、より高品質で量産可能なカーボンナノチューブないし配向カーボンナノチューブ・バルク集合体を提供することができる。
【００２８】
また、本発明によれば、塗布法でコロイド状金属触媒を基板上に配置できるため、金属薄膜をスパッタ装置を用いて配置する方法に比べ、大面積化が可能でスケーラビリティに優れ、低コスト化を図ることができるカーボンナノチューブないし配向カーボンナノチューブ・バルク集合体の提供が可能となる。
【００２９】
さらに、本発明によれば、カーボンナノチューブないし配向カーボンナノチューブ・バルク集合体を基板から効率よく剥離することができ、収率の向上を図ることができる。
【発明を実施するための最良の形態】
【００３０】
以下、本発明の実施形態について詳細に説明する。
【００３１】
本発明の第１のカーボンナノチューブの製造方法（以下単に、本発明の方法とも称する）は、基板上に触媒としてコロイド状金属触媒を配置し、原料ガスを供給するとともに、反応雰囲気中に水分を存在させて化学気相成長（ＣＶＤ）法によりカーボンナノチューブを成長形成させることを特徴とする。水分を存在させてＣＶＤを行う方法としては、本出願人が前記非特許文献１や特許文献１で提案した手法を利用することができ、コロイド状金属触媒の使用と併用することにより、複数のカーボンナノチューブよりなる配向カーボンナノチューブ・バルク集合体を成長形成させることでき、しかも、得られた複数のカーボンナノチューブの密度が制御可能となり、その上、高品質で量産可能なカーボンナノチューブないしカーボンナノチューブ・バルク集合体の提供が可能となる。
【００３２】
本発明の方法で基板上に配置するコロイド状金属触媒としては、種々のものの使用が考慮されるが、Ｆｅを主成分とするコロイド、Ｆｅ−Ｍｏを主成分とするコロイドが好まし
く、特にＦｅ−Ｍｏを主成分とするコロイドが好ましい。この場合、Ｍｏの含有量をＦｅに対して重量比で５〜１２％とすると、その効果がより顕著となる。
【００３３】
基板上にコロイド状金属触媒は島状に離散して配置されるが、その平均粒径は２〜５ｎｍ程度であることが好ましい。このような粒径であると、合成されるカーボンナノチューブ中の単層カーボンナノチューブの割合が高くなる利点がある。また、単位面積あたりのコロイド状金属触媒の個数により、得られるカーボンナノチューブないし配向カーボンナノチューブ・バルク集合体の密度を制御させることができる。また、Ｆｅ−Ｍｏを主成分とするコロイドの場合には、後述のようにＭｏの含有量を制御することによっても密度制御が可能となる。
【００３４】
基板上にコロイド状金属触媒を配置する方法としては、スピンコーティング等の塗布法を用いることができる。この塗布法によれば、スパッタ法に比べ装置コストを低減させることができるため、カーボンナノチューブ、配向カーボンナノチューブ・バルク集合体の製造コストの低減に寄与する。
【００３５】
本発明の方法で用いる基板としては、これまでカーボンナノチューブが製造されたものであれば適宜のものが使用可能であるが、たとえばシリコン、石英、セラミックス、金属等をウェハ、薄膜、板状として用いることができる。
【００３６】
なお、触媒の活性を高め、カーボンナノチューブ成長量の増大を目的として、基板とコロイド状金属触媒との間にＡｌ2Ｏ3等の触媒担持材を５〜１００ｎｍ厚程度で設けてもよい。
【００３７】
本発明の方法で得られるカーボンナノチューブないし配向カーボンナノチューブ・バルク集合体は、純度が問題となる用途に用いる場合、その純度は、好ましくは９８ｍａｓｓ％以上、より好ましくは９９ｍａｓｓ％以上、さらに好ましくは９９．９ｍａｓｓ％以上とすることができる。本発明の方法では、精製処理を行わなくても上記のような高純度なカーボンナノチューブないし配向カーボンナノチューブ・バルク集合体を得ることができる。このような純度の高いカーボンナノチューブないし配向カーボンナノチューブ・バルク集合体は、不純物がほとんど混入されていないため、カーボンナノチューブ本来の特性を発揮することができる。
【００３８】
ここで、本明細書でいう純度とは、生成物中のカーボンナノチューブのｍａｓｓ％で表される。かかる純度の測定は、蛍光Ｘ線を用いた元素分析結果より計測される。
【００３９】
本発明の方法で得られるカーボンナノチューブないし配向カーボンナノチューブ・バルク集合体は、その高さ（長さ：カーボンナノチューブの長手方向の寸法））については用途に応じてその好ましい範囲は異なるが、ラージスケール化したものとして用いる場合には、下限については好ましくは５μｍ、さらに好ましくは１０μｍ、特に好ましくは２０μｍであり、上限については好ましくは２．５ｍｍ、さらに好ましくは１ｃｍ、特に好ましくは１０ｃｍである。
【００４０】
また、本発明の方法で得られるカーボンナノチューブないし配向カーボンナノチューブ・バルク集合体は、その比表面積が極めて大きく、好ましい値はその用途に応じて異なるが、大きな比表面積が望ましい用途の場合には、６００ｍ2／ｇ以上、好ましくは６００
〜２５００ｍ2／ｇ、より好ましくは８００〜２５００ｍ2／ｇ、さらに好ましくは１０００〜２５００ｍ2／ｇである。また、本発明の方法で得られるカーボンナノチューブない
し配向カーボンナノチューブ・バルク集合体は、未開口のものにあっては、比表面積が６００〜１３００ｍ2／ｇ、より好ましくは８００〜１３００ｍ2／ｇ、さらに好ましくは１
０００〜１３００ｍ2／ｇである。さらに、本発明で得られる配向カーボンナノチューブ
・バルク集合体は、開口したものにあっては、比表面積が１３００〜２５００ｍ2／ｇ、
より好ましくは１５００〜２５００ｍ2／ｇ、さらに好ましくは１７００〜２５００ｍ2／ｇである。
【００４１】
上記の比表面積の値は、株式会社日本ベルのBELSORP-MINIを用いて７７Ｋで液体窒素の吸脱着等温線を計測（吸着平衡時間は６００秒とする）し、吸脱着等温線から比表面積を計測することにより求めたものである。
【００４２】
また、本発明の方法で得られるカーボンナノチューブないし配向カーボンナノチューブ・バルク集合体は、開口処理を施すことにより、カーボンナノチューブの先端部が開口し、比表面積をより増大させたものとすることができる。
【００４３】
開口処理としては、ドライプロセスとしては、酸素や二酸化炭素、水蒸気による処理を用いることができる。ウェットプロセスを用いることができる場合には、酸による処理、具体的には過酸化水素での還流処理や、高温塩酸での切断処理等を用いることができる。
【００４４】
本発明の方法において、ＣＶＤ法の原料炭素源としての炭素化合物としては、従来と同様に、炭化水素、なかでも低級炭化水素、たとえばメタン、エタン、プロパン、エチレン、プロピレン、アセチレン等が好適なものとして使用可能とされる。これらは１種もしくは２種以上のものであってよく、反応の条件として許容されるのであれば、メタノール、エタノール等の低級アルコールやアセトン、一酸化炭素等の低炭素数の含酸素化合物の使用も考慮される。
【００４５】
反応の雰囲気ガスは、カーボンナノチューブと反応せず、成長温度で不活性であれば、使用することができ、そのようなものとしては、ヘリウム、アルゴン、水素、窒素、ネオン、クリプトン、二酸化炭素、塩素等や、これらの混合気体が例示でき、特にヘリウム、アルゴン、水素、およびこれらの混合気体が好ましい。
【００４６】
反応の雰囲気圧力は、これまでカーボンナノチューブが製造された圧力範囲であれば、適用することができ、１０2Ｐａ以上１０7Ｐａ（１００大気圧）以下が好ましく、１０4
Ｐａ以上３×１０5Ｐａ（３大気圧）以下がさらに好ましく、５×１０Ｐａ以上９×１０
Ｐａ以下が特に好ましい。
【００４７】
ＣＶＤ法における成長反応時の温度は、反応圧力、コロイド状金属触媒、原料炭素源等を考慮することにより適宜定められるが、通常、６００℃以上１０００℃以下、より好ましくは６５０℃以上９００℃以下である。
【００４８】
水分の添加量は微量であってよく、製造条件により異なるが、１０ｐｐｍ以上１００００ｐｐｍ以下、より好ましくは５０ｐｐｍ１０００ｐｐｍ以下、さらに好ましくは２００ｐｐｍ以上７００ｐｐｍ以下である。触媒の劣化防止と水分存在による触媒活性の向上の観点から水分存在量は上記のような範囲とするのが望ましい。
【００４９】
また、本発明の第２のカーボンナノチューブの製造方法は、基板上に触媒としてコロイド状金属触媒を配置し、原料ガスを供給して反応雰囲気中で化学気相成長（ＣＶＤ）法により複数のカーボンナノチューブよりなる配向カーボンナノチューブ・バルク集合体を成長形成させることを特徴とする。この場合、本出願人が前記非特許文献１や特許文献１で提案した手法以外の手法を用いることができる。これによっても、複数のカーボンナノチューブよりなる配向カーボンナノチューブ・バルク集合体を成長形成させることでき、しかも、その密度が制御可能となり、その上、高品質で量産可能なカーボンナノチューブ・
バルク集合体の提供が可能となる。
【００５０】
本発明の第２の方法で用いるコロイド状金属触媒の種類、配置方法、基板、ＣＶＤ法の原料炭素源、反応の雰囲気ガス、反応の雰囲気圧力、ＣＶＤ法における成長反応時の温度等は上記本発明の第１の方法の場合と同様とすることができる。
【００５１】
本発明の方法で得られるカーボンナノチューブないし配向カーボンナノチューブ・バルク集合体を基板から剥離する場合、剥離方法としては、物理的、化学的あるいは機械的に基板上から剥離する方法があり、たとえば電場、磁場、遠心力、表面張力を用いて剥離する方法；機械的に直接、基板より剥ぎ取る方法；圧力、熱を用いて基板より剥離する方法などが使用可能である。簡単な剥離法としては、ピンセットで直接基板より、つまみ、剥離させる方法がある。より好適には、カッターブレードなどの薄い刃物を使用して基板より切り離すこともできる。またさらには、真空ポンプ、掃除機を用い、基板上より吸引し、剥ぎ取ることも可能である。
【実施例】
【００５２】
以下に実施例を示し、本発明をさらに詳しく説明する。もちろん、以下の例によって本発明が限定されることはない。
【００５３】
ここでは、コロイド状金属触媒としてＦｅ−Ｍｏを主成分とするコロイド（以下、Ｆｅ−Ｃｏコロイドとも称する）を用いて、カーボンナノチューブ・バルク集合体を作製した例について説明する。
＜Ｆｅ−Ｍｏコロイドの合成＞
用いたＦｅ−Ｍｏコロイド合成の反応装置の概略を図１に示す。
【００５４】
３ｍＬサンプル管内にて５ｍｍｏｌ（＝１．１８ｇ＝７９２μＬ）のＦｅ（ＣＯ）5（
Ｍｗ＝１９５．９０、ｄ＝１．４９ｇ／ｍＬ；液体）に０．３５ｍｍｏｌ（＝９２．４ｍｇ）のＭｏ（ＣＯ）6（Ｍｗ＝２６４．００；固体）を完全に溶かし込んだ。
【００５５】
一方、５０ｍＬ三ツ口フラスコ内に１５．４ｍＬのジオクチルエーテルと１ｍｍｏｌ（＝２８２．４６ｍｇ＝３１７．３μＬ）のオレイン酸（Ｍｗ＝２８２．４６、ｄ＝０．８９ｇ／ｍＬ）を入れて混合した。
【００５６】
反応試薬の仕込みはすべてＡｒガスフローのグローブボックス内で行った。
【００５７】
ジオクチルエーテルとオレイン酸を仕込んだ三ツ口フラスコをドラフト内で還流管に速やかに接続した。還流管は事前にＮ2ガスを導入させながら冷却水を循環させておいた。
【００５８】
三ツ口フラスコを２２０℃に加熱し、攪拌しながらＦｅ（ＣＯ）5−Ｍｏ（ＣＯ）6１を注入した。注入後２８６℃〜２９６℃で３０分還流した後、冷却し、１５．４ｍＬのｎ−ヘキサンを入れ、Ｆｅ−Ｍｏ７％コロイドを得た。このコロイドをグローブボックス内に保存した。同様にしてＭｏの含有量の異なるＦｅ−Ｍｏコロイドを合成した。
＜Ｆｅ−Ｍｏコロイド触媒の配置、配向カーボンナノチューブ・バルク集合体の作製＞
上記で合成したＦｅ−Ｍｏコロイドを触媒として用い、基板上に配置するとともに、ＣＶＤ法により下記条件で配向カーボンナノチューブ・バルク集合体を作製した。
【００５９】
炭素化合物：エチレン；供給速度１００ｓｃｃｍ
雰囲気（ガス）：ヘリウム、水素混合ガス；供給速度１０００ｓｃｃｍ
圧力１大気圧
水蒸気添加量（ｐｐｍ）：１５０ｐｐｍ
反応温度（℃）：７５０℃
反応時間（分）：１０分
基板：シリコンウェハー
なお、基板上へのＦｅ−Ｍｏコロイド触媒の配置はスピンコーティング装置を用いて行った。また、触媒と基板の間には触媒担持材として３５ｎｍ厚のＡｌ2Ｏ3膜を設けた。
【００６０】
先ず、図２は基板上に配置したＦｅ−Ｍｏ７％コロイドの触媒量を制御した様子を示す電子顕微鏡（ＳＥＭ）像であり、（ａ）、（ｂ）、（ｃ）、（ｄ）はそれぞれ滴下量を２０μＬ、１００μＬ、２００μＬ、５００μＬとした場合である。滴下量によりＦｅ−Ｍｏ７％コロイド粒子の配置密度が異なっていることがわかる。
【００６１】
次に、触媒量を変化させた場合に得られた配向カーボンナノチューブ・バルク集合体の密度、重量、高さ（長さ）、直径の変化を図３の（ａ）、（ｂ）、（ｃ）、（ｄ）に示す。図３（ａ）より、基板上での配向カーボンナノチューブ・バルク集合体の密度が０．０１〜０．０５ｇ／ｃｍ3の範囲で制御されていることがわかる。また、図３（ｄ）より高
濃度の触媒はカーボンナノチューブ成長時に凝集し直径が大きくなり、その分、密度が減少する傾向が見られる。
【００６２】
図４に、触媒量を変えたときのカーボンナノチューブの平均径と径分布の様子を示す。図４の（ａ）、（ｂ）、（ｃ）、（ｄ）はそれぞれ滴下量を２０μＬ、１００μＬ、２００μＬ、５００μＬとした場合である。触媒量が増加するにしたがいカーボンナノチューブの平均径が増加していることがわかる。
【００６３】
図５に、Ｆｅ−Ｍｏコロイド触媒の評価結果を示す。図５の（ａ）がＦｅ−Ｍｏ７％の電子顕微鏡（ＴＥＭ）像を示す図、（ｂ）は（ａ）の拡大した図、（ｃ）は顕微鏡（ＳＥＭ）像を示す図、（ｄ）はＴＥＭ像より算出したＦｅ−Ｍｏコロイド触媒粒子の直径分布を示す図である。平均直径３．２ｎｍの微粒子として基板表面上の塗布されていることがわかる。
【００６４】
図６（ａ）、（ｂ）はそれぞれＦｅ−Ｍｏコロイド触媒のＭｏの含有量を変化させて作製した配向カーボンナノチューブ・バルク集合体のＭｏ含有量と密度の関係と、Ｍｏ含有量と重量、高さの関係を示す図である。Ｍｏの含有量により密度が制御できることがわかる。
【００６５】
図７にＦｅ−Ｍｏ７％コロイド触媒を用いて作製した配向カーボンナノチューブ・バルク集合体の評価結果を示す。図７の（ａ）は作製した配向カーボンナノチューブ・バルク集合体を示す斜視図、（ｂ）は電子顕微鏡（ＳＥＭ）像を示す図、（ｃ）は得られた配向カーボンナノチューブ・バルク集合体を水溶液に分散させたものの電子顕微鏡（ＴＥＭ）像を示す図、（ｄ）はカーボンナノチューブの径分布を示す図である。
【００６６】
図８にＦｅ−Ｍｏ７％コロイド触媒を用いて作製した配向カーボンナノチューブ・バルク集合体のラマン分光測定結果を示す。図８の（ａ）はラマンシフトとラマン強度の関係を示す図、（ｂ）はラマンＧバンド強度の角度依存性を示す図である。図８（ａ）より得られた配向カーボンナノチューブ・バルク集合体のカーボンナノチューブは単層であることがわかる。また、図８（ｂ）より、配向カーボンナノチューブ・バルク集合体を回転させることによりラマンＧバンド強度に約７．５倍の差が生じ、高い配向性を示すことが確認された。さらに、この配向カーボンナノチューブ・バルク集合体の純度は９９．９５ｍａｓｓ％、比表面積は１０００ｍ2／ｇであった。
【図面の簡単な説明】
【００６７】
【図１】実施例で用いたＦｅ−Ｍｏコロイド合成の反応装置の概略図である。
【図２】基板上に配置したＦｅ−Ｍｏ７％コロイドの触媒量を制御する様子を示す電子顕微鏡（ＳＥＭ）像を示す図である。
【図３】触媒量を変化させた場合に得られた配向カーボンナノチューブ・バルク集合体の密度、重量、高さ（長さ）、直径の変化を示す図である。
【図４】触媒量を変えたときのカーボンナノチューブの平均径と径分布の様子を示す図である。
【図５】Ｆｅ−Ｍｏコロイド触媒の評価結果を示す図で、（ａ）がＦｅ−Ｍｏ７％の電子顕微鏡（ＴＥＭ）像を示す図、（ｂ）は（ａ）の拡大した図、（ｃ）は電子顕微鏡（ＳＥＭ）像を示す図、（ｄ）はＴＥＭ像より算出したＦｅ−Ｍｏコロイド触媒粒子の直径分布を示す図である。
【図６】Ｆｅ−Ｍｏコロイド触媒のＭｏの含有量を変化させて作製した配向カーボンナノチューブ・バルク集合体のＭｏ含有量と密度と、Ｍｏ含有量と重量、高さの関係を示す図である。
【図７】Ｆｅ−Ｍｏ７％コロイド触媒を用いて作製した配向カーボンナノチューブ・バルク集合体の評価結果を示す図で、（ａ）は作製した配向カーボンナノチューブ・バルク集合体を示す斜視図、（ｂ）は電子顕微鏡（ＳＥＭ）像を示す図、（ｃ）は得られた配向カーボンナノチューブ・バルク集合体を水溶液に分散させたものの電子顕微鏡（ＴＥＭ）像を示す図、（ｄ）はカーボンナノチューブの径分布を示す図である。
【図８】Ｆｅ−Ｍｏ７％コロイド触媒を用いて作製した配向カーボンナノチューブ・バルク集合体のラマン分光測定結果を示す図で、（ａ）はラマンシフトとラマン強度の関係を示す図、（ｂ）はラマンＧバンド強度の角度依存性を示す図である。
【図１】
2008169092.tif 000002
【図３】
2008169092.tif 000003
【図４】
2008169092.tif 000004
【図６】
2008169092.tif 000005
【図８】
2008169092.tif 000006
【図２】
2008169092.tif 000007
【図５】
2008169092.tif 000008
【図７】
2008169092.tif 000009